(57)【特許請求の範囲】
【請求項１】
以下の工程から得られる、乳化剤、又は分散剤の製造方法。
第一工程：有機ジイソシアネート（ａ）と、疎水性基含有モノアルコール（ｂ）をアロファネート触媒の存在下で反応させる工程。
第二工程：触媒毒を添加して、アロファネート化反応を停止させる工程。
第三工程：遊離の有機ジイソシアネート（ａ）を蒸留により除去する工程。
第四工程：第三工程から得られたアロファネート変性イソシアネートと、下記（式１）で示されるノニオン性親水基含有一官能アルコール（ｃ）をアロファネート触媒の存在下で反応させる工程。
第五工程：触媒毒を添加して、アロファネート化反応を停止させる工程。
Ｒ１−Ｏ−（−Ｒ２−Ｏ−）ｎ−Ｈ    ・・・（式１）
（但し、Ｒ１はアルキル基を示し、Ｒ２はエチレン基を３０モル％以上含有するアルキレン基を示す。ｎは１以上の整数を示す。）
【請求項２】
前記の有機ジイソシアネート（ａ）が、ヘキサメチレンジイソシアネートであることを特徴とする、請求項１に記載の乳化剤、又は分散剤の製造方法。
【請求項３】
前記の遊離の有機ジイソシアネート（ａ）が０．５質量％以下であることを特徴とする、請求項１又は２に記載の乳化剤、又は分散剤の製造方法。
【請求項４】
前記の疎水性基含有モノアルコール（ｂ）が、炭素数１〜２０のアルキルモノアルコールであることを特徴とする、請求項１乃至３のいずれか１項に記載の乳化剤、又は分散剤の製造方法。
【請求項５】
前記の疎水性基含有モノアルコール（ｂ）／ノニオン性親水基含有一官能アルコール（ｃ）のモル比が（ｂ）／（ｃ）＝１０／９０〜９０／１０であることを特徴とする、請求項１乃至４のいずれか１項に記載の乳化剤、又は分散剤の製造方法。
【請求項６】
前記のノニオン性親水基含有一官能アルコール（ｃ）の使用量が、前記の（ａ）、（ｂ）、及び（ｃ）の合計量中において１０〜６０質量％であることを特徴とする、請求項１乃至５のいずれか１項に記載の乳化剤、又は分散剤の製造方法。
【請求項７】
有機ポリイソシアネートを水に乳化、又は分散させてなることを特徴とする水乳化、又は水分散イソシアネート硬化剤の製造方法であって、請求項１乃至６のいずれか１項に記載の乳化剤、又は分散剤の製造方法により得られた乳化剤、又は分散剤を用いることを特徴とする水乳化、又は水分散イソシアネート硬化剤の製造方法。
【請求項８】
水酸基含有化合物又は水酸基非含有化合物を水に乳化、又は分散させてなることを特徴とする水乳化、又は水分散体の製造方法であって、請求項１乃至６のいずれか１項に記載の乳化剤、又は分散剤の製造方法により得られた乳化剤、又は分散剤を用いることを特徴とする水乳化、又は水分散体の製造方法。
【請求項９】
有機ポリイソシアネートと、水酸基含有化合物又は水酸基非含有化合物を含む組成物を、水に乳化、又は分散させてなることを特徴とする水乳化、又は水分散体の製造方法であって、請求項１乃至６のいずれか１項に記載の乳化剤、又は分散剤の製造方法により得られた乳化剤、又は分散剤を用いることを特徴とする水乳化、又は水分散体の製造方法。
【請求項１０】
請求項７に記載の水乳化、又は水分散イソシアネート硬化剤の製造方法により得られた水乳化、又は水分散イソシアネート硬化剤と、水酸基含有化合物又は水酸基非含有化合物とを含むことを特徴とする水乳化又は水分散硬化性組成物の製造方法。
【発明の詳細な説明】
【技術分野】
【０００１】
本発明は、アロファネート変性イソシアネートからなる乳化性及びその安定性に優れた乳化・分散剤、これを用いた水乳化イソシアネート硬化剤及び水乳化硬化性組成物に関する。
【背景技術】
【０００２】
従来、接着剤や塗料等として使用される水性の（硬化性）組成物には、ポリイソシアネート成分として、水性のポリイソシアネートや、疎水性ポリイソシアネートをイソシアネート基含有ノニオン性化合物により水に乳化、分散して使用することが知られている。具体的には例えば、疎水性ポリイソシアネートをノニオン性基及びイソシアネート基含有ビニル系重合体で水分散したポリイソシアネート組成物、並びに水性硬化性組成物が知られている（例えば、特許文献１参照）。こうしたビニル系重合体を作製した場合、製造工程で有機溶剤を使用するため環境負荷が生じるという問題点がある。また、有機ジイソシアネートに疎水性基含有モノアルコールとノニオン性親水基含有一官能アルコールを同時にウレタン化反応、次いでアロファネート化反応させる乳化・分散剤が知られている（例えば、特許文献２参照）。しかしながら、これらに記載の乳化・分散剤は、臭気とポットライフが短いといった問題点があった。
【先行技術文献】
【特許文献】
【０００３】
【特許文献１】特開２００２−１９４０４５号公報
【特許文献２】特開２００４−１９５３８５号公報
【発明の概要】
【発明が解決しようとする課題】
【０００４】
近年、水系の接着剤や塗料等の分野においては、有機溶剤系の接着剤や塗料等と比較して塗膜物性を落とすことなく、効率的で作業しやすいように、乳化、分散が容易かつ長期に渡って安定であることが望まれている。本発明の目的は、有機溶剤を使用せず、また遊離の有機ジイソシアネートを蒸留により除去し、更に改善されたポットライフを有する、有機ポリイソシアネートおよび、これに用いる高分子化合物からなる主剤を乳化・分散させる、乳化・分散剤を提供することにある。
【課題を解決するための手段】
【０００５】
本発明は、前述の課題を解決するために鋭意検討した結果、見出されたものである。すなわち本発明は以下の（１）〜（１１）に示す実施形態を含むものである。
【０００６】
（１）以下の工程から得られる、乳化・分散剤の製造方法。
第一工程：有機ジイソシアネート（ａ）と、疎水性基含有モノアルコール（ｂ）をアロファネート触媒の存在下で反応させる工程。
第二工程：触媒毒を添加して、アロファネート化反応を停止させる工程。
第三工程：遊離の有機ジイソシアネート（ａ）を蒸留により除去する工程。
第四工程：第三工程から得られたアロファネート変性イソシアネートと、ノニオン性親水基含有一官能アルコール（ｃ）をアロファネート触媒の存在下で反応させる工程。
第五工程：触媒毒を添加して、アロファネート化反応を停止させる工程。
【０００７】
（２）前記の有機ジイソシアネート（ａ）が、ヘキサメチレンジイソシアネートであることを特徴とする、上記（１）に記載の乳化・分散剤の製造方法。
【０００８】
（３）前記の遊離の有機ジイソシアネート（ａ）が０．５質量％以下であることを特徴とする、上記（１）又は（２）に記載の乳化・分散剤の製造方法。
【０００９】
（４）前記の疎水性基含有モノアルコール（ｂ）が、炭素数１〜２０のアルキルモノアルコールであることを特徴とする、上記（１）乃至（３）のいずれかに記載の乳化・分散剤の製造方法。
【００１０】
（５）前記のノニオン性親水基含有一官能アルコール（ｃ）が、下記（式１）で示されることを特徴とする、上記（１）乃至（４）のいずれかに記載の乳化・分散剤の製造方法
Ｒ１−Ｏ−（−Ｒ２−Ｏ−）ｎ−Ｈ    ・・・（式１）
（但し、Ｒ１はアルキル基を示し、Ｒ２はエチレン基を３０モル％以上含有するアルキレン基を示す。ｎは１以上の整数を示す。）
【００１１】
（６）前記の疎水性基含有モノアルコール（ｂ）／ノニオン性親水基含有一官能アルコール（ｃ）のモル比が（ｂ）／（ｃ）＝１０／９０〜９０／１０であることを特徴とする、上記（１）乃至（５）のいずれかに記載の乳化・分散剤の製造方法。
【００１２】
（７）前記のノニオン性親水基含有一官能アルコール（ｃ）の使用量が、前記の（ａ）、（ｂ）、及び（ｃ）の合計量中において１０〜６０質量％であることを特徴とする、上記（１）乃至（６）のいずれかに記載の乳化・分散剤の製造方法。
【００１３】
（８）有機ポリイソシアネートを水に乳化、又は分散させてなることを特徴とする水乳化、又は水分散イソシアネート硬化剤の製造方法であって、上記（１）乃至（７）のいずれかに記載の乳化・分散剤の製造方法により得られた乳化・分散剤を用いることを特徴とする水乳化、又は水分散イソシアネート硬化剤の製造方法。
【００１４】
（９）水酸基含有化合物又は水酸基非含有化合物を水に乳化、又は分散させてなることを特徴とする水乳化、又は水分散体の製造方法であって、上記（１）乃至（７）のいずれかに記載の乳化・分散剤の製造方法により得られた乳化・分散剤を用いることを特徴とする水乳化、又は水分散体の製造方法。
【００１５】
（１０）有機ポリイソシアネートと、水酸基含有化合物又は水酸基非含有化合物を含む組成物を、水に乳化、又は分散させてなることを特徴とする水乳化、又は水分散体の製造方法であって、上記（１）乃至（７）のいずれかに記載の乳化・分散剤の製造方法により得られた乳化・分散剤を用いることを特徴とする水乳化、又は水分散体の製造方法。
【００１６】
（１１）上記（８）に記載の水乳化、又は水分散イソシアネート硬化剤の製造方法により得られた水乳化、又は水分散イソシアネート硬化剤と、水酸基含有化合物又は水酸基非含有化合物とを含むことを特徴とする水乳化又は水分散硬化性組成物の製造方法。
【発明の効果】
【００１７】
本発明により、主剤や硬化剤を乳化、分散させる能力、及びポットライフに優れた乳化・分散剤、並びにこれを用いた水乳化ポリイソシアネート硬化剤及び水乳化硬化性組成物を提供することが可能となった。そのため、本発明の水乳化ポリイソシアネート硬化剤及び水乳化硬化性組成物は、塗料、接着剤、各種結合剤、印刷インキ、記録磁気媒体、コーティング剤、シーリング剤、エラストマー、封止剤、合成皮革、各種フォーム、土木関係の発泡充填剤等、広い範囲に適用できる。
【発明を実施するための形態】
【００１８】
以下、本発明について詳しく説明する。
【００１９】
本発明に用いられる有機ジイソシアネート（ａ）としては、例えば２，４−トリレンジイソシアネート、２，６−トリレンジイソシアネート、４，４’−ジフェニルメタンジイソシアネート、２，４’−ジフェニルメタンジイソシアネート、２，２’−ジフェニルメタンジイソシアネート、４，４’−ジフェニルエーテルジイソシアネート、２−ニトロジフェニル−４，４’−ジイソシアネート、２，２’−ジフェニルプロパン−４，４’−ジイソシアネート、３，３’−ジメチルジフェニルメタン−４，４’−ジイソシアネート、４，４’−ジフェニルプロパンジイソシアネート、ｍ−フェニレンジイソシアネート、ｐ−フェニレンジイソシアネート、ナフチレン−１，４−ジイソシアネート、ナフチレン−１，５−ジイソシアネート、３，３’−ジメトキシジフェニル−４，４’−ジイソシアネート等の芳香族ジイソシアネート；ヘキサメチレンジイソシアネート、テトラメチレンジイソシアネート、２−メチル−ペンタン−１，５−ジイソシアネート、３−メチル−ペンタン−１，５−ジイソシアネート、リジンジイソシアネート、トリオキシエチレンジイソシアネート等の脂肪族ジイソシアネート；キシリレン−１，４−ジイソシアネート、キシリレン−１，３−ジイソシアネート、テトラメチルキシリレンジイソシアネート等の芳香脂肪族ジイソシアネート；イソホロンジイソシアネート、水素添加トリレンジイソシアネート、水素添加キシレンジイソシアネート、水素添加ジフェニルメタンジイソシアネート、水素添加テトラメチルキシレンジイソシアネート等の脂環族ジイソシアネート等が挙げられる。これらはいずれも単独であるいは２種以上を混合して用いてもよい。本発明においては、得られる乳化・分散剤の耐候性等を考慮すると、脂肪族ジイソシアネートと脂環族ジイソシアネートが好ましく、特にヘキサメチレンジイソシアネートが好ましい。
【００２０】
疎水性基含有モノアルコール（ｂ）としては、例えばメタノール、エタノール、プロパノール、ブタノール、ペンタノール、ヘキサノール、ヘプタノール、オクタノール、ノナノール、デカノール、ラウリルアルコール、ミリスチルアルコール、ペンタデカノール、セチルアルコール、ヘプタデカノール、ステアリルアルコール、ノナデカノール、オレイルアルコール、これらの異性体等の脂肪族モノアルコール類、シクロヘキサノール、メチルシクロヘキサノール等の脂環族モノアルコール類、ベンジルアルコール等の芳香脂肪族モノアルコール類、また、α−オキシプロピオン酸、オキシコハク酸、ε−オキシプロパン−１，２，３−トリカルボン酸、ヒドロキシ酢酸、α−ヒドロキシ酪酸、ヒドロキシステアリン酸、リシノール酸、リシノエライジン酸、リシノステアロール酸、サリチル酸、マンデル酸等のオキシカルボン酸と前述のモノアルコール類とから得られるエステルモノアルコール類等が挙げられる。これらはいずれも単独であるいは２種以上混合して使用することができる。本発明においては、原料としての取り扱い易さ、得られる乳化・分散剤自身の乳化性、乳化能や粘度等を考慮すると、炭素数１〜２０のアルキルモノアルコールが好ましく、炭素数１〜１３のアルキルモノアルコールがさらに好ましい。なお「乳化能」とは、乳化・分散剤自身のみならず、被乳化物も一緒に乳化させる能力のことである。
【００２１】
本発明に用いられるノニオン性親水基含有一官能アルコール（ｃ）としては、例えばポリオキシアルキレングリコールモノアルキルエーテル、ポリオキシアルキレン脂肪酸エステルモノアルコール等が挙げられる。これらはいずれも単独であるいは２種以上混合して使用することができる。これらのうちポリオキシアルキレングリコールモノアルキルエーテルが好ましい。
【００２２】
ポリオキシアルキレングリコールモノアルキルエーテルの製造のための開始剤としては、メタノール、ｎ−ブタノール等が挙げられる。これらのうち、低級アルコールを用いると親水性がより高いものとなるため好ましい。また、ポリオキシアルキレン脂肪酸エステルモノアルコールの製造に用いられる脂肪酸としては、酢酸、プロピオン酸、酪酸等が挙げられる。これらのうち、低級脂肪酸を用いると親水性がより高いものとなるため好ましい。
【００２３】
ポリオキシアルキレングリコールモノアルキルエーテル、ポリオキシアルキレン脂肪酸エステルモノアルコール等に存在するポリエーテル鎖は、一般的には３〜９０個、好ましくは５〜３０個、特に好ましくは８〜１０個のアルキレンオキシドユニットであるが、全アルキレンオキシドユニット中にエチレンオキシドユニットを少なくとも７０％以上含むものが好ましく、全てエチレンオキシドユニットであることが最も好ましい。
【００２４】
本発明に用いられるアロファネート化触媒としては、カルボン酸のジルコニウム塩を好適に例示することができる。このカルボン酸としては、酢酸、プロピオン酸、酪酸、カプロン酸、オクチル酸、ラウリン酸、ミリスチン酸、パルミチン酸、ステアリン酸、２−エチルヘキサン酸等の飽和脂肪族カルボン酸、シクロヘキサンカルボン酸、シクロペンタンカルボン酸等の飽和単環カルボン酸、ビシクロ［４．４．０］デカン−２−カルボン酸等の飽和複環カルボン酸、ナフテン酸等の上記したカルボン酸の混合物、オレイン酸、リノール酸、リノレン酸、大豆油脂肪酸、トール油脂肪酸等の不飽和脂肪族カルボン酸、ジフェニル酢酸等の芳香脂肪族カルボン酸、安息香酸、トルイル酸等の芳香族カルボン酸等のモノカルボン酸類、フタル酸、イソフタル酸、テレフタル酸、ナフタレンジカルボン酸、コハク酸、酒石酸、シュウ酸、マロン酸、グルタル酸、アジピン酸、ピメリン酸、スベリン酸、クルタコン酸、アゼライン酸、セバシン酸、１，４−シクロヘキシルジカルボン酸、α−ハイドロムコン酸、β−ハイドロムコン酸、α−ブチル−α−エチルグルタル酸、α，β−ジエチルサクシン酸、マレイン酸、フマル酸、トリメリット酸、ピロメリット酸等のポリカルボン酸類等が挙げられる。これらはいずれも単独であるいは２種以上を混合して用いてもよい。本発明において特に好ましいアロファネート化触媒は、炭素数１０以下のモノカルボン酸ジルコニウム塩である。このアロファネート化触媒を使用することにより、助触媒等を使用しなくても、実質的に着色のない乳化・分散剤を比較的容易に得ることができる。
【００２５】
次に、本発明における乳化・分散剤の具体的な製造手順について説明する。
【００２６】
本発明は以下の工程からなる。
第一工程：有機ジイソシアネート（ａ）と、疎水性基含有モノアルコール（ｂ）をアロファネート触媒の存在下で反応させる工程。
第二工程：触媒毒を添加して、アロファネート化反応を停止させる工程。
第三工程：遊離の有機ジイソシアネート（ａ）を蒸留により除去する工程。
第四工程：第三工程から得られたアロファネート変性イソシアネートと、ノニオン性親水基含有一官能アルコール（ｃ）をアロファネート触媒の存在下で反応させる工程。
第五工程：触媒毒を添加して、アロファネート化反応を停止させる工程。
【００２７】
第一工程は、ウレタン化反応とアロファネート化反応からなる。具体的な手順は、有機ジイソシアネート（ａ）と、疎水性基含有モノアルコール（ｂ）を、イソシアネート基を水酸基に対して過剰となる量を仕込んで、２０〜１００℃でウレタン化反応させた後、７０〜１５０℃にてアロファネート化触媒の存在下でウレタン基が実質的に存在しなくなるまでアロファネート化反応させる、という手順である。
【００２８】
ここで「イソシアネート基を水酸基に対して過剰となる量」とは、原料仕込みの際、イソシアネート基を水酸基に対して過剰となるという意味であり、イソシアネート基と水酸基のモル比がイソシアネート基／水酸基＝８以上が好ましく、１０〜５０が特に好ましい。
【００２９】
ウレタン化反応の反応温度は２０〜１２０℃であり、好ましくは５０〜１００℃である。なお、ウレタン化反応の際、公知のウレタン化触媒を用いることができる。具体的には、ジブチルチンジラウレート、ジオクチルチンジラウレート等の有機金属化合物や、トリエチレンジアミンやトリエチルアミン等の有機アミンやその塩等が挙げられる。
【００３０】
ウレタン化反応の反応時間は、触媒の有無や種類、反応温度により異なるが、一般には１０時間以内、好ましくは１〜５時間である。
【００３１】
ウレタン化反応が終了したら、アロファネート化反応を行う。アロファネート化反応は、前述のアロファネート化触媒を添加し、反応温度を７０〜１５０℃、好ましくは８０〜１３０℃にして行う。反応温度が低すぎる場合は、アロファネート基があまり生成せず、得られる乳化・分散剤の乳化能力が低下することがある。このような乳化・分散剤を有機ポリイソシアネート硬化剤に用いると、乳化が不十分となりやすい。反応温度が高すぎる場合は、得られる乳化・分散剤を不必要に加熱することになり、着色する原因になることがある。
【００３２】
なお、本発明においては、ウレタン化反応とアロファネート化反応を同時に行うこともできる。この場合は、有機ジイソシアネート（ａ）と、疎水性基含有モノアルコール（ｂ）を、イソシアネート基を水酸基に対して過剰となる量を仕込んで、７０〜１５０℃にてアロファネート化触媒の存在下でウレタン化反応及びアロファネート化反応を同時に行う。
【００３３】
アロファネート化触媒の使用量はその種類により異なるが、上記（ａ）と（ｂ）の総和量に対して、０．０００５〜１質量％が好ましく、０．００１〜０．１質量％がより好ましい。触媒使用量が０．０００５質量％未満の場合は、反応に長時間を要し、熱履歴による着色が起こる場合がある。一方触媒使用量が１質量％を超える場合は、反応制御が難しくなり、副反応である二量化反応（ウレトジオン化反応）や三量化反応（イソシアヌレート化反応）が起こる場合があり、また得られた乳化・分散剤を用いた場合、塗料のポットライフが短くなる等の問題が生じることがある。
【００３４】
反応時間は、触媒の種類や添加量、反応温度により異なるが、一般には１０時間以内、好ましくは１〜５時間である。
【００３５】
なお、このとき必要に応じて有機溶剤を用いることができる。有機溶剤としては、ｎ−ヘキサン、オクタン等の脂肪族炭化水素系有機溶剤、シクロヘキサン、メチルシクロヘキサン等の脂環族炭化水素系有機溶剤、アセトン、メチルエチルケトン、メチルイソブチルケトン、シクロヘキサノン等のケトン系有機溶剤、酢酸メチル、酢酸エチル、酢酸ブチル、酢酸イソブチル等のエステル系有機溶剤、エチレングリコールエチルエーテルアセテート、プロピレングリコールメチルエーテルアセテート、３−メチル−３−メトキシブチルアセテート、エチル−３−エトキシプロピオネート等のグリコールエーテルエステル系有機溶剤、ジエチルエーテル、テトラヒドロフラン、ジオキサン等のエーテル系有機溶剤、塩化メチル、塩化メチレン、クロロホルム、四塩化炭素、臭化メチル、ヨウ化メチレン、ジクロロエタン等のハロゲン化脂肪族炭化水素系有機溶剤、Ｎ−メチルピロリドン、ジメチルホルムアミド、ジメチルアセトアミド、ジメチルスルホキシド、ヘキサメチルホスホニルアミド等の極性非プロトン溶剤等が挙げられる。前記有機溶剤は１種又は２種以上を併用することができる。
【００３６】
第二工程は、アロファネート化反応後、触媒毒を添加してアロファネート化反応を停止させる工程である。触媒毒の添加時期は、アロファネート化反応後であれば特に制限はないが、第三工程における、遊離の有機ジイソシアネート（ａ）を除去する方法に薄膜蒸留を行う場合は、アロファネート反応後かつ薄膜蒸留前に触媒毒の添加を行うのが好ましい。これは、薄膜蒸留時の熱により、副反応が起こるのを防止するためである。
【００３７】
この触媒毒としては、リン酸、塩酸等の無機酸、スルホン酸基、スルファミン酸基等を有する有機酸及びこれらのエステル類、アシルハライド等公知の物が挙げられる。
【００３８】
第三工程は、遊離の有機ジイソシアネート（ａ）を除去する工程である。遊離の有機ジイソシアネートを除去する方法としては、蒸留、再沈、抽出等公知の方法が挙げられ、蒸留法、特に薄膜蒸留法を使用すると、溶剤等を用いる必要がないので好ましい。また、好ましい薄膜蒸留の条件としては、圧力：０．１ｋＰａ以下、温度：１００〜２００℃であり、特に好ましい条件は圧力：０．０５ｋＰａ以下、温度：１２０〜１８０℃である。
【００３９】
第四工程は、ウレタン化反応とアロファネート化反応の工程である。具体的な手順は、第三工程で得られたアロファネート変性ポリイソシアネートと、ノニオン性親水基含有一官能アルコール（ｃ）を、アロファネート変性ポリイソシアネートのイソシアネート基を水酸基に対して過剰となる量を仕込んで、２０〜１００℃でウレタン化反応させた後、７０〜１５０℃にてアロファネート化触媒の存在下でウレタン基が実質的に存在しなくなるまでアロファネート化反応させる、という手順である。
【００４０】
第五工程は、アロファネート化反応後、触媒毒を添加してアロファネート化反応を停止させる工程である。触媒毒の添加時期は、アロファネート化反応後であれば特に制限はない。
【００４１】
このようにして得られるアロファネート変性ポリイソシアネート（乳化・分散剤）のノニオン性親水基含有一官能アルコール（ｃ）の含有量は１０〜６０質量％であり、好ましくは２０〜５０質量％である。ノニオン性親水基含有一官能アルコール（ｃ）含有量がこの範囲を超えると、乳化、分散性が不十分となる。
【００４２】
本発明の乳化・分散剤の使用において、分散させる被乳化物の有機ポリイソシアネートとしては、有機ジイソシアネートのウレタン変性体、イソシアヌレート変性体、アロファネート変性体等が挙げられる。
【００４３】
本発明の乳化・分散剤の使用において、前述の有機ポリイソシアネートを水に乳化、分散する乳化・分散剤の配合量は、有機ポリイソシアネート１００質量部に対して１０〜１０００質量部が好ましく、２０〜５００質量部が更に好ましく、５０〜３００質量部であることが最も好ましい。
【００４４】
本発明の水乳化・分散硬化性組成物に使用される主剤としての高分子化合物は、常温液体で水に溶解性或いは親和性を有しない物が挙げられる。もしくは、水に対して溶解性或いはある程度の親和性を有する水溶性樹脂及び／又は水系エマルジョンを使用することも可能である。これらの高分子化合物は分子内にイソシアネート基と反応する活性水素を含有するものが好ましく、特に２個以上の活性水素を含有するものが好ましい。高分子化合物は、イソシアネート基と反応しうる活性水素を含有していない場合又は少ししか含有していない場合でも、最終的には水乳化・分散ポリイソシアネート硬化剤が水と反応してポリウレア化合物となり、硬くて強靭な塗膜となる。また、イソシアネート基が被着材表面に存在する活性水素（基）と反応するため、密着性も向上する。しかし、常温においてイソシアネート基と反応しうる活性水素を含有する高分子化合物を使用した場合は、高分子化合物中の活性水素と水乳化・分散ポリイソシアネート硬化剤中のイソシアネート基が反応し、架橋構造を形成するため、耐候性、耐溶剤性などが更に向上することになる。
【００４５】
具体的には、例えば飽和或いは不飽和ポリエステルポリオール、ポリカプロラクトンポリオール、飽和或いは不飽和の脂肪酸変性アルキッドポリオール、アミノアルキッドポリオール、ポリカーボネートポリオール、アクリルポリオール、ポリエーテルポリオール、エポキシポリオール、含フッ素ポリオール、更には飽和或いは不飽和ポリエステル樹脂、ポリカプロラクトン樹脂、脂肪酸変性アルキッド樹脂、アミノアルキッド樹脂、ポリカーボネート樹脂、アクリル樹脂、ポリエーテル樹脂、エポキシ樹脂、ポリウレタン樹脂、セルロースアセテートブチラート樹脂、含フッ素樹脂などが挙げられる。
【００４６】
水溶性樹脂としては、例えば、ポリビニルアルコール、ポリエチレンオキサイド、水溶性エチレン−酢酸ビニル共重合体、水溶性アクリル樹脂、水溶性エポキシ樹脂、水溶性セルロース誘導体、水溶性ポリエステル、水溶性リグニン誘導体、水溶性フッ素樹脂、水溶性シリコーン樹脂などが挙げられる。
【００４７】
水系エマルジョンとしては、いわゆるラテックス、エマルジョンと表現されるもの全てを包含し、例えば、スチレンブタジエン共重合体ラテックス、アクリロニトリルブタジエン共重合体ラテックス、メチルメタアクリレートブタジエン共重合体ラテックス、クロロプレンラテックス、ポリブタジエンラテックス等のゴム系ラテックス、ポリアクリル酸エステルラテックス、ポリ塩化ビニリデンラテックス、ポリブタジエンラテックス、或いはこれらのラテックスをカルボキシル変性したもの、また、ポリ塩化ビニルエマルジョン、ウレタンアクリルエマルジョン、シリコーンアクリルエマルジョン、酢酸ビニルアクリルエマルジョン、ポリウレタンエマルジョン、アクリルエマルジョンなどが挙げられる。
【００４８】
これらのうち、光沢、耐候性等の塗膜性能や接着強度の点で、アクリルポリオール、アクリル樹脂、水溶性アクリル樹脂、アクリルエマルジョン、ウレタンアクリルエマルジョン、ポリウレタンエマルジョンが特に好ましい。
【００４９】
これら主剤としての高分子化合物の数平均分子量は、好ましくは１０００〜１００万であり、さらに好ましくは１００００〜１０万である。
【００５０】
本発明の乳化・分散剤の使用において、有機ポリイソシアネートと主剤としての高分子化合物を水に乳化、分散する乳化・分散剤の配合量は、有機ポリイソシアネート１００質量部に対して１０〜１０００質量部が好ましく、２０〜５００質量部が更に好ましく、５０〜３００質量部であることが最も好ましい。
【００５１】
本発明の水乳化・分散硬化性組成物において、高分子化合物として分子中に活性水素を含有するものを使用する場合、水乳化・分散イソシアネート硬化剤中のイソシアネート基と主剤としての活性水素含有高分子化合物中の活性水素基とのモル比は、９：１〜１：９が好ましく、更に好ましくは６：４〜４：６の範囲である。
【００５２】
本発明の水乳化・分散硬化性組成物において、水と乳化・分散剤と有機ポリイソシアネートと高分子化合物との配合方法は、そのまま全原料を配合し乳化、分散させる、また、まず乳化・分散剤により有機ポリイソシアネートを水に乳化、分散させ、この中に主剤としての高分子化合物を配合して乳化、分散させる、また、まず主剤としての高分子化合物を乳化・分散剤により水に乳化、分散させ、この中に有機ポリイソシアネートを配合して乳化、分散させる等の方法が挙げられる。好ましい方法は、まず、乳化・分散剤により有機ポリイソシアネートを水に乳化、分散させ、次いでこの中に高分子化合物を配合して乳化、分散させる方法である。
【００５３】
水と乳化・分散剤及び有機ポリイソシアネート（硬化剤）との配合比率は、水１００質量部に対して、乳化・分散剤と有機ポリイソシアネート（硬化剤）との合計量は好ましくは０．１〜５００質量部、更に好ましくは１〜１００質量部、最も好ましくは３〜５０質量部である。また、水と、乳化・分散剤、有機ポリイソシアネート（硬化剤）及び高分子化合物（主剤）との配合比率は、水１００質量部に対して、乳化・分散剤と有機ポリイソシアネート（硬化剤）と高分子化合物（主剤）との合計量は好ましくは０．１〜５００質量部、更に好ましくは１〜１００質量部、最も好ましくは３〜５０質量部である。この水乳化・分散イソシアネート硬化剤又は水乳化・分散硬化性組成物は、乳化、分散後も安定に存在している。イソシアネート基が主剤の他に適用する基材表面に存在する活性水素（基）とも反応するため、非常に密着性の良い塗料或いは接着剤などとなる。また、乳化、分散後かなりの時間が経過し、イソシアネート基が消滅した後も、粒径が０．０５〜５μｍ程度のエマルジョン状態として安定に存在し、それを常温乾燥或いは加熱乾燥して得られる塗膜は、硬くて強靭なものとなるため、フィルム又はシートの形態或いは各種基材のコーティング剤等として使用することが可能である。なお、基材との密着性が重視される場合は、イソシアネート基が存在している状態で使用することが好ましい。
【００５４】
本発明における乳化・分散剤、水乳化・分散イソシアネート硬化剤、水乳化・分散硬化性組成物には、必要に応じて、例えば、酸化防止剤や、紫外線吸収剤、顔料、染料、難燃剤、加水分解防止剤、潤滑剤、可塑剤、充填剤、貯蔵安定剤といった添加剤を適宜配合することができる。
【００５５】
さらに、本発明の水乳化・分散硬化性組成物は従来より行なわれている通常の塗装方法によって塗装することができ、塗装にはエアレススプレー機、エアスプレー機、静電塗装機、浸漬、ロールコーター、ナイフコーター、ハケ等を用いることができる。
【実施例】
【００５６】
以下、合成実施例、応用実施例等により本発明について更に詳細に説明するが、本発明はこれらにより何ら限定して解釈されるものではない。なお、製造実施例、製造比較例等において「％」は「質量％」を意味する。
【００５７】
［アロファネート乳化・分散剤の製造］
＜製造実施例１＞
攪拌機、温度計、冷却器及び窒素ガス導入管の付いた容量：１Ｌの反応器に、ヘキサメチレンジイソシアネートを９５０ｇ、イソプロパノールを５０ｇ、９０℃で２時間ウレタン化反応を行った。反応生成物をＦＴ−ＩＲにて分析したところ、水酸基は消失していた。次に、２−エチルヘキサン酸ジルコニウムを０．３６ｇ仕込み、９０℃にて３時間アロファネート化反応させた。反応生成物をＦＴ−ＩＲ及び１３Ｃ−ＮＭＲにて分析したところ、ウレタン基は消失していた。次いで、リン酸を０．１ｇ仕込み、５０℃で１時間停止反応を行って、遊離のヘキサメチレンジイソシアネートを薄膜蒸留にて除去し、イソシアネート含量が１９．２％のアロファネート変性イソシアネートを得た（ＮＣＯ−１）。攪拌機、温度計、冷却器及び窒素ガス導入管の付いた容量：１Ｌの反応器に、ＮＣＯ−１を６００ｇ、メトキシポリエチレングリコール（分子量約４００）を４００ｇ、９０℃で２時間ウレタン化反応を行った。反応生成物をＦＴ−ＩＲにて分析したところ、水酸基は消失していた。次に、２−エチルヘキサン酸ジルコニウムを０．３６ｇ仕込み、９０℃にて３時間アロファネート化反応させた。反応生成物をＦＴ−ＩＲ及び１３Ｃ−ＮＭＲにて分析したところ、ウレタン基は消失していた。次いで、リン酸を０．１ｇ仕込み、５０℃で１時間停止反応を行った。こうして、イソシアネート含量３．３％、２５℃における粘度８７００ｍＰａ・ｓ、ＧＰＣ測定にて分析したところ、遊離のヘキサメチレンジイソシアネートが０．１％の乳化・分散剤ＥＡ−１を得た。ポットライフは２３時間であった。
【００５８】
＜製造実施例２＞
攪拌機、温度計、冷却器及び窒素ガス導入管の付いた容量：１Ｌの反応器に、ヘキサメチレンジイソシアネートを８８０ｇ、２−エチルヘキサノールを１２０ｇ、９０℃で２時間ウレタン化反応を行った。反応生成物をＦＴ−ＩＲにて分析したところ、水酸基は消失していた。次に、２−エチルヘキサン酸ジルコニウムを０．３６ｇ仕込み、９０℃にて３時間アロファネート化反応させた。反応生成物をＦＴ−ＩＲ及び１３Ｃ−ＮＭＲにて分析したところ、ウレタン基は消失していた。次いで、リン酸を０．１ｇ仕込み、５０℃で１時間停止反応を行って、遊離のヘキサメチレンジイソシアネートを薄膜蒸留にて除去し、イソシアネート含量が１４．４％のアロファネート変性イソシアネートを得た（ＮＣＯ−２）。攪拌機、温度計、冷却器及び窒素ガス導入管の付いた容量：１Ｌの反応器に、ＮＣＯ−２を７００ｇ、メトキシポリエチレングリコール（分子量約４００）を３００ｇ、９０℃で２時間ウレタン化反応を行った。反応生成物をＦＴ−ＩＲにて分析したところ、水酸基は消失していた。次に、２−エチルヘキサン酸ジルコニウムを０．３６ｇ仕込み、９０℃にて３時間アロファネート化反応させた。反応生成物をＦＴ−ＩＲ及び１３Ｃ−ＮＭＲにて分析したところ、ウレタン基は消失していた。次いで、リン酸を０．１ｇ仕込み、５０℃で１時間停止反応を行った。こうして、イソシアネート含量３．３％、２５℃における粘度６５００ｍＰａ・ｓ、ＧＰＣ測定にて分析したところ、遊離のヘキサメチレンジイソシアネートが０．１％の乳化・分散剤ＥＡ−２を得た。ポットライフは２３時間であった。
【００５９】
＜製造比較例１＞
攪拌機、温度計、冷却器及び窒素ガス導入管の付いた容量：１Ｌの反応器に、ヘキサメチレンジイソシアネートを５１０ｇ、イソプロパノールを９５ｇ、メトキシポリエチレングリコール（分子量約４００）を３９５ｇ、９０℃で２時間ウレタン化反応を行った。反応生成物をＦＴ−ＩＲにて分析したところ、水酸基は消失していた。次に、２−エチルヘキサン酸ジルコニウムを０．３６ｇ仕込み、９０℃にて３時間アロファネート化反応させた。反応生成物をＦＴ−ＩＲ及び１３Ｃ−ＮＭＲにて分析したところ、ウレタン基は消失していた。次いで、リン酸を０．１ｇ仕込み、５０℃で１時間停止反応を行った。こうして、イソシアネート含量３．３％、２５℃における粘度１００００ｍＰａ・ｓ、ＧＰＣ測定にて分析したところ、遊離のヘキサメチレンジイソシアネートが１％の乳化・分散剤ＥＡ−３を得た。ポットライフは１２時間であった。
【００６０】
＜製造比較例２＞
攪拌機、温度計、冷却器及び窒素ガス導入管の付いた容量：１Ｌの反応器に、ヘキサメチレンジイソシアネートを５００ｇ、イソプロパノールを１００ｇ、メトキシポリエチレングリコール（分子量約４００）を４００ｇ、９０℃で２時間ウレタン化反応を行った。反応生成物をＦＴ−ＩＲにて分析したところ、水酸基は消失していた。次に、２−エチルヘキサン酸ジルコニウムを０．３６ｇ仕込み、９０℃にて３時間アロファネート化反応させた。反応生成物をＦＴ−ＩＲ及び１３Ｃ−ＮＭＲにて分析したところ、ウレタン基は消失していた。次いで、リン酸を０．１ｇ仕込み、５０℃で１時間停止反応を行った。こうして、イソシアネート含量２．４％、２５℃における粘度１６００００ｍＰａ・ｓ、ＧＰＣ測定にて分析したところ、遊離のヘキサメチレンジイソシアネートが０．１％の乳化・分散剤ＥＡ−４を得た。臭気は確認されなかったが、高粘度のため水に乳化・分散はしなかった。
【００６１】
製造実施例１、２、製造比較例１、２における各分析値の測定方法は以下の通り。
【００６２】
［イソシアネート含量］
ＪＩＳ  Ｋ１６０３に準じて測定。
【００６３】
［官能基の分析］
ＦＴ−ＩＲ（サーモフィッシャー製ＡＶＡＴＡＲ−３６０）、１３Ｃ−ＮＭＲ（日本電子製ＪＮＭ−ＥＣＸ４００）の各官能基のピーク強度でその存否を判断。
【００６４】
［遊離のヘキサメチレンジイソシアネート含量］
ＧＰＣ（東ソー製ＨＬＣ−８１２０）のヘキサメチレンジイソシアネートのピークの面積比から算出。
【００６５】
［ポットライフの評価］
製造実施例１、２、製造比較例１、２で得られた各乳化・分散剤ＥＡ−１〜４を５ｇとヘキサメチレンジイソシアネートのイソシアヌレート変性体（東ソー株式会社製コロネートＨＸＬＶ、イソシアネート含量＝２３．３％）を５ｇと水を９０ｇ使用してホモミキサーを用いて２０００ｒｐｍで３０秒間高速撹拌し、イソシアネート基が消失するまでの時間を測定した。
【００６６】
［乳化・分散評価および臭気の確認］
製造実施例１、２、製造比較例１で得られた各乳化・分散剤ＥＡ−１〜３を４ｇとヘキサメチレンジイソシアネートのイソシアヌレート変性体（東ソー製コロネートＨＸＬＶ、イソシアネート含量＝２３．３％）を６ｇと水を９０ｇ使用して、ホモミキサーを用いて２０００ｒｐｍで３０秒間高速攪拌し、乳化、分散させ、ヘキサメチレンジイソシアネートの臭気の有無を調べた。
【００６７】
乳化試験において、製造例ＥＡ−１、ＥＡ−２を用いたものについては臭気は無かったが、製造比較例ＥＡ−３のものは臭気が確認された。これはＥＡ−３の製造過程において、遊離のヘキサメチレンジイソシアネートを蒸留・除去しなかったためと思われる。製造比較例ＥＡ−４では臭気はなかったが、高粘度のため水に乳化・分散しなかった。